(57)【要約】【課題】鉄心のスロット内壁におけるスロット絶縁物の固定が確実にできるようにする。【解決手段】鉄心２２のスロット内壁とその内側に配置したスロット絶縁物２４との間に臨む位置からその間にワニス２８を浸透させ、その後にその浸透したワニス２８を硬化させる。このほか、スロット絶縁物２４の鉄心２２端面近傍に位置する部分に孔を形成し、コイル２５に浸透させたワニス２８をそのスロット絶縁物２４の孔から鉄心２２のスロット内壁とスロット絶縁物２４との間に浸透させ、その後にその浸透したワニス２８を硬化させる方法や、スロット絶縁物２４の外側面にあらかじめワニスを塗布し、このワニスを、鉄心２２のスロット内部にスロット絶縁物２４を配置した後に加熱溶融させて硬化させる方法等もある。【選択図】  図１
2004236464.tif 000002
【特許請求の範囲】
【請求項１】
鉄心のスロット内部にスロット絶縁物を配置し、その内方にコイルの辺部を配置する回転電機において、
前記鉄心のスロット内壁と前記スロット絶縁物との間に臨む位置からその間にワニスを浸透させ、その後にその浸透したワニスを硬化させることによって、前記スロット内壁におけるスロット絶縁物の固定をすることを特徴とする回転電機のスロット絶縁物固定方法。
【請求項２】
鉄心のスロット内部にスロット絶縁物を配置し、その内方にコイルの辺部を配置する回転電機において、
前記スロット絶縁物の鉄心端面近傍に位置する部分に孔を形成し、前記コイルに浸透させたワニスをそのスロット絶縁物の孔から鉄心のスロット内壁とスロット絶縁物との間に浸透させ、その後にその浸透したワニスを硬化させることによって、前記スロット内壁におけるスロット絶縁物の固定をすることを特徴とする回転電機のスロット絶縁物固定方法。
【請求項３】
鉄心のスロット内部にスロット絶縁物を配置し、その内方にコイルの辺部を配置する回転電機において、
前記スロット絶縁物の外側面にあらかじめワニスを塗布し、このワニスを、前記鉄心のスロット内部にスロット絶縁物を配置した後に加熱溶融させて硬化させることにより、前記スロット内壁におけるスロット絶縁物の固定をすることを特徴とする回転電機のスロット絶縁物固定方法。
【請求項４】
鉄心のスロット内部にスロット絶縁物を配置し、その内方にコイルの辺部を配置する回転電機において、
前記スロット絶縁物をワニスの浸透しやすい材料で作製し、前記コイルに浸透させたワニスをそのスロット絶縁物中を浸透させて鉄心のスロット内壁とスロット絶縁物との間に至らせ、その後にそのワニスを硬化させることにより、前記スロット内壁におけるスロット絶縁物の固定をすることを特徴とする回転電機のスロット絶縁物固定方法。
【請求項５】
鉄心のスロット内部にスロット絶縁物を配置し、その内方にコイルの辺部を配置する回転電機において、
前記スロット内部にスロット絶縁物を配置した鉄心を低粘度のワニスに浸漬することにより前記鉄心のスロット内壁と前記スロット絶縁物との間にワニスを浸透させ、その後にその浸透したワニスを硬化させることにより、前記スロット内壁におけるスロット絶縁物の固定をすることを特徴とする回転電機のスロット絶縁物固定方法。
【請求項６】
鉄心のスロット内部にスロット絶縁物を配置し、その内方にコイルの辺部を配置する回転電機において、
前記鉄心の軸方向の中間部に径方向に開通するダクトを形成し、このダクトから前記鉄心のスロット内壁と前記スロット絶縁物との間にワニスを浸透させ、その後にその浸透したワニスを硬化させることにより、前記スロット内壁におけるスロット絶縁物の固定をすることを特徴とする回転電機のスロット絶縁物固定方法。
【発明の詳細な説明】
【０００１】
【発明の属する技術分野】
本発明は、鉄心のスロット内部に配置したスロット絶縁物を固定する回転電機のスロット絶縁物固定方法に関する。
【０００２】
【従来の技術】
図９は、従来の回転電機の固定子１における鉄心２のスロット３の部分の一つを示している。この図９で明らかなように、従来の回転電機の固定子１における鉄心２のスロット３には、スロット絶縁物４が配置され、その内方にコイル５の辺部５ａが層間絶縁物６を挟み配置されて、これらの回転子側（図中上側であってスロット３の半閉状開口部を閉塞する位置）にくさび７が配置され、コイル５の辺部５ａの抜け出しを防止するようになっている。
【０００３】
この場合、スロット絶縁物４には、一般にカレンダー（つや出し）処理をしたアラミッド紙等でＵ字形に作製されたものが用いられており、コイル５にはポリアミドイミドエナメル銅線等の合成樹脂エナメル線が用いられている。くさび７には、スロット絶縁物４と同様のカレンダー処理をしたアラミッド紙等で、スロット絶縁物４より扁平なＵ字形に作製されたものが逆の向きで用いられている。
【０００４】
そして、上述のように組立てられた固定子１には、コイル５にワニス８が含浸され、それがその後に加熱されることにより硬化されて、コイル５の固め成形をしている。
【０００５】
上記コイル５にワニス８を含浸させる方法としては、一般的に滴下含浸処理法が採用されている。この滴下含浸処理法は、図１０に示すように、固定子１を筒心Ｏを中心に矢印Ａで示すごとく回転させ、この状態で、鉄心２外に位置するコイル５の端部５ｂにワニス８をワニス滴下用パイプ９にて内外両方から滴下させることにより、ワニス８を毛細管現象によりコイル５の端部５ｂから辺部５ａに浸透させる方法である。
【０００６】
特に、車載用の回転電機においては、この滴下含浸処理法が多く採用されている。これは、車載用の回転電機における固定子の鉄心の外形が単純な円筒状でなく、突起の存在するものが多いこと、鉄心にワニスが付着することによる寸法精度の低下を避けたいこと、スロットの内部におけるワニスの充填率を高くすることによりコイルの熱放散率を上げたいこと、少品種大量生産であることなどによるもので、更に、ワニスの歩留まりが良いことによる。
【０００７】
【発明が解決しようとする課題】
上記従来のものによると、コイル５の端部５ｂから辺部５ａはそれらに浸透して硬化したワニス８で固められ、更に、コイル５の辺部５ａとスロット絶縁物４との間も、そこにワニス８が浸透して硬化することにより、それらの結合固定がなされる。しかしながら、スロット絶縁物４と鉄心２のスロット３の内壁３ａとの間には、スロット絶縁物４に前述のカレンダー処理されたアラミッド紙等が用いられ、ワニス８を透過させることがないため、ワニス８が浸透しない。従って、スロット絶縁物４は固定されず、鉄心２のスロット３の内壁３ａに対して自由状態を保つ。
【０００８】
このため、外部からの振動（特に車載用回転電機では、それを搭載した車両の振動が大きいため、大きい）を受けたときに、スロット絶縁物４が鉄心２との間で相対振動することが避けられず、その振動によりスロット絶縁物４に摩耗劣化を来たして、コイル５と鉄心２との間の絶縁が損ねられるおそれがあった。又、スロット絶縁物４と鉄心２のスロット３の内壁３ａとの間には空隙１０が残り、それが熱抵抗となることにより、コイル５の熱放散率が高く得られないという問題点をも有していた。
【０００９】
本発明は上述の事情に鑑みてなされたものであり、従ってその目的は、鉄心のスロット内壁におけるスロット絶縁物の固定が確実にできて、コイルと鉄心との間の絶縁を良好に保ち得ると共に、コイルの熱放散率を高く得ることのできる回転電機のスロット絶縁物固定方法を提供するにある。
【００１０】
【課題を解決するための手段】
上記目的を達成するために、本発明の回転電機のスロット絶縁物固定方法は、第１に、鉄心のスロット内壁とその内側に配置したスロット絶縁物との間に臨む位置からその間にワニスを浸透させ、その後にその浸透したワニスを硬化させることによって、スロット内壁におけるスロット絶縁物の固定をするようにしたことを特徴とする（請求項１の発明）。
この方法によれば、ワニスが鉄心のスロット内壁とスロット絶縁物との間に浸透して、その後に硬化されることにより、スロット内壁におけるスロット絶縁物の固定をする。
【００１１】
本発明の回転電機のスロット絶縁物固定方法は、第２に、スロット絶縁物の鉄心端面近傍に位置する部分に孔を形成し、コイルに浸透させたワニスをそのスロット絶縁物の孔から鉄心のスロット内壁とスロット絶縁物との間に浸透させ、その後にその浸透したワニスを硬化させることによって、スロット内壁におけるスロット絶縁物の固定をするようにしたことを特徴とする（請求項２の発明）。
この方法によれば、コイルに浸透したワニスがスロット絶縁物の孔から鉄心のスロット内壁とスロット絶縁物との間に浸透して、その後に硬化されることにより、スロット内壁におけるスロット絶縁物の固定をする。
【００１２】
本発明の回転電機のスロット絶縁物固定方法は、第３に、スロット絶縁物の外側面にあらかじめワニスを塗布し、このワニスを、鉄心のスロット内部にスロット絶縁物を配置した後に加熱溶融させて硬化させることにより、スロット内壁におけるスロット絶縁物の固定をするようにしたことを特徴とする（請求項３の発明）。
この方法によれば、スロット絶縁物の外側面にあらかじめ塗布されたワニスが、鉄心のスロット内部へのスロット絶縁物の配置後に加熱溶融されて硬化することにより、スロット内壁におけるスロット絶縁物の固定をする。
【００１３】
本発明の回転電機のスロット絶縁物固定方法は、第４に、スロット絶縁物をワニスの浸透しやすい材料で作製し、コイルに浸透させたワニスをそのスロット絶縁物中を浸透させて鉄心のスロット内壁とスロット絶縁物との間に至らせ、その後にそのワニスを硬化させることにより、スロット内壁におけるスロット絶縁物の固定をするようにしたことを特徴とする（請求項４の発明）。
【００１４】
この方法によれば、コイルに浸透したワニスが更にスロット絶縁物中を浸透して鉄心のスロット内壁とスロット絶縁物との間に至り、その後に硬化されることによって、スロット内壁におけるスロット絶縁物の固定をする。
【００１５】
本発明の回転電機のスロット絶縁物固定方法は、第５に、スロット内部にスロット絶縁物を配置した鉄心を低粘度のワニスに浸漬することにより鉄心のスロット内壁とスロット絶縁物との間にワニスを浸透させ、その後にその浸透したワニスを硬化させることにより、スロット内壁におけるスロット絶縁物の固定をするようにしたことを特徴とする（請求項５の発明）。
この方法によれば、スロット内部にスロット絶縁物を配置した鉄心を低粘度のワニスに浸漬することにより、ワニスが鉄心のスロット内壁とスロット絶縁物との間に浸透し、その後にその浸透したワニスが硬化されることにより、スロット内壁におけるスロット絶縁物の固定をする。
【００１６】
本発明の回転電機のスロット絶縁物固定方法は、第６に、鉄心の軸方向の中間部に径方向に開通するダクトを形成し、このダクトから鉄心のスロット内壁とスロット絶縁物との間にワニスを浸透させ、その後にその浸透したワニスを硬化させることにより、スロット内壁におけるスロット絶縁物の固定をするようにしたことを特徴とする（請求項６の発明）。
この方法によれば、ワニスが鉄心に形成されたダクトから鉄心のスロット内壁とスロット絶縁物との間に浸透して、その後に硬化されることにより、スロット内壁におけるスロット絶縁物の固定をする。
【００１７】
【発明の実施の形態】
以下、本発明の第１実施例につき、図１ないし図３を参照して説明する。
まず、図２は、回転電機、中でも車載用の回転電機である電動機の固定子２１における鉄心２２のスロット２３の部分の一つを示している。この図２で明らかなように、本第１実施例の回転電機の固定子２１における鉄心２２のスロット２３には、前記従来の回転電機と同様に、スロット絶縁物２４を配置し、その内方にコイル２５の辺部２５ａを層間絶縁物２６を挟み配置して、これらの回転子側（図中上側であってスロット２３の半閉状開口部を閉塞する位置）にくさび２７を配置し、コイル２５の辺部２５ａの抜け出しを防止するようにしている。
【００１８】
この場合、スロット絶縁物２４には、カレンダー（つや出し）処理をしたアラミッド紙等でＵ字形に作製したものを用いており、コイル２５にはポリアミドイミドエナメル銅線等の合成樹脂エナメル線を用いている。くさび２７には、スロット絶縁物２４と同様のカレンダー処理をしたアラミッド紙等で、スロット絶縁物２４より扁平なＵ字形に作製したものを逆の向きで用いている。
そして、上述のように組立てられた固定子２１には、コイル２５にワニス２８を含浸させており、図３は、そのコイル２５にワニス２８を含浸させる方法を示している。この方法は、従来から採用されている滴下含浸処理法であって、固定子２１を筒心Ｏを中心に矢印Ａで示すごとく回転させ、この状態で、鉄心２２外に位置するコイル２５の端部２５ｂにワニス２８をワニス滴下用パイプ２９にて内外両方から滴下させることにより、ワニス２８を毛細管現象によりコイル２５の端部２５ｂから辺部２５ａに浸透させる方法である。
【００１９】
これに対して、図１は、鉄心２２のスロット２３の内壁２３ａ（図２参照）とスロット絶縁物２４との間にワニス２８を浸透させる方法を示している。この方法は、鉄心２２の軸方向端面から突出したスロット絶縁物２４の突出部分と鉄心２２のその端面との境界部分において、鉄心２２のスロット２３の内壁２３ａとスロット絶縁物２４との間に例えば外方より臨む位置からその間に、ワニス２８をワニス滴下用パイプ２９にて滴下させる方法であって、それが全スロット２３の内壁２３ａとスロット絶縁物２４との間に順次行われるように、鉄心２２の矢印Ａで示す回転、特には鉄心２２におけるスロット２３の配設ピッチと停止の周期が合った間欠回転を伴う。
【００２０】
しかして、このようにスロット２３の内壁２３ａとスロット絶縁物２４との間に滴下されたワニス２８は、その後、毛細管現象によりスロット２３の内壁２３ａとスロット絶縁物２４との間に浸透して、その間に充填される。
【００２１】
なお、この鉄心２２のスロット２３の内壁２３ａとスロット絶縁物２４との間にワニス２８を浸透させる工程は、前述のコイル２５にワニス２８を含浸させた工程の後に実施するようにしているが、それと同時に実施するようにしても良く、もしくはそれよりも前に実施するようにしても良い。
【００２２】
そして、それらの工程の後、固定子２１の全体を加熱することによって、ワニス２８を硬化させる。これにより、コイル２５の端部２５ｂから辺部２５ａはそれらに浸透して硬化したワニス２８で固められ、又、コイル２５の辺部２５ａとスロット絶縁物２４との間でも、そこに浸透して硬化したワニス２８により、それらの結合固定がなされる。そして更に、鉄心２２のスロット２３の内壁２３ａとスロット絶縁物２４との間でも、そこに浸透して硬化したワニス２８により、それらの結合固定がなされるものであり、かくして、鉄心２２のスロット２３の内壁２３ａにおけるスロット絶縁物２４の固定がなされる。
【００２３】
なお、鉄心２２のスロット２３の内壁２３ａとスロット絶縁物２４との間にワニス２８を浸透させる工程を、コイル２５にワニス２８を含浸させた工程とは別（前又は後）に行う場合、前者の、鉄心２２のスロット２３の内壁２３ａとスロット絶縁物２４との間に浸透させたワニス２８を硬化させる行程は、後者の、コイル２５に含浸させたワニス２８を硬化させる工程とは別に行うようにしても良い。
【００２４】
このように本第１実施例方法は、鉄心２２のスロット２３の内壁２３ａとその内側に配置したスロット絶縁物２４との間に臨む位置からその間にワニス２８を浸透させ、その後にその浸透したワニス２８を硬化させることによって、スロット２３の内壁２３ａにおけるスロット絶縁物２４の固定をするもので、スロット絶縁物２４がカレンダー処理をしたアラミッド紙製などでワニス２８を透過させることがない事情下にあっても、鉄心２２のスロット２３の内壁２３ａにおけるスロット絶縁物２４の固定が確実にできるものである。
【００２５】
従って、本第１実施例方法によれば、従来のものと異なり、外部からの振動を受けたときにも、スロット絶縁物２４が鉄心２２との間で相対振動することがなく、その振動によるスロット絶縁物２４の摩耗劣化を防止でき、コイル２５と鉄心２２との間の絶縁を良好に保つことができる。又、スロット絶縁物２４と鉄心２２のスロット２３の内壁２３ａとの間には空隙が残ることもなく、そこには空気よりも一般に約１５倍の伝熱係数を有するワニス２８が充填されるため、コイル２５の熱放散率が高く得られ、冷却効果を高め得ることにより、電動機の効率の向上が実現できる。
【００２６】
以上に対して、図４ないし図８は本発明の第２ないし第６実施例を示すもので、それぞれ、第１実施例と同一の部分には同一の符号を付して説明を省略し、異なる部分についてのみ述べる。
【００２７】
［第２実施例］
図４に示す第２実施例においては、前述のカレンダー処理をしたアラミッド紙等で作製したスロット絶縁物２４の鉄心２２端面近傍に位置する部分、特にはその鉄心２２端面より僅かの寸法（例えば数ｍｍほど）内側に位置する両端部分に、それぞれ直径が例えば約１ｍｍの径小な孔３１を形成し、このスロット絶縁物２４を前述のスロット絶縁物２４に代わり鉄心２２のスロット２３の内部（内壁２３ａの内側）に配置した上で、コイル２５の辺部２５ａ、層間絶縁物２６、及びくさび２７の配置をする（図示省略）。
【００２８】
そして、その後に、図３に示した滴下含浸処理法にてコイル２５にワニス２８を含浸させる。すると、コイル２５に浸透したワニス２８が上記スロット絶縁物２４の孔３１から出て、鉄心２２のスロット２３の内壁２３ａとスロット絶縁物２４との間に浸透する。しかして、その後、固定子２１の全体を加熱することによって、浸透したワニス２８を硬化させる。これにより、コイル２５の固めと合わせて、スロット２３の内壁２３ａとスロット絶縁物２４との間の結合固定がなされるものであり、かくして、スロット２３の内壁２３ａにおけるスロット絶縁物２４の固定がなされる。
この第２実施例方法によっても、スロット絶縁物２４がカレンダー処理をしたアラミッド紙製などでワニス２８を透過させることがない事情下にあっても、鉄心２２のスロット２３の内壁２３ａにおけるスロット絶縁物２４の固定がワニス２８により確実にできるもので、第１実施例方法によるものと同様の作用効果を得ることができる。
【００２９】
［第３実施例］
図５に示す第３実施例においては、前述のカレンダー処理をしたアラミッド紙等で作製したスロット絶縁物２４の外側面にあらかじめワニス、特には半硬化状態のワニス４１を塗布し、この状態のスロット絶縁物２４を前述のスロット絶縁物２４に代わり鉄心２２のスロット２３の内部（内壁２３ａの内側）に配置した上で、コイル２５の辺部２５ａ、層間絶縁物２６、及びくさび２７の配置をする（図示省略）。この状態では、スロット絶縁物２４の上記ワニス４１を塗布した面が、スロット２３の内壁２３ａに面している。
【００３０】
この後、予熱処理工程を実行することにより、固定子２１の全体を加熱する。すると、上述のスロット絶縁物２４に塗布したワニス４１が溶融してその後に硬化し、これによって、スロット２３の内壁２３ａとスロット絶縁物２４との間の結合固定がなされるものであり、かくして、スロット２３の内壁２３ａにおけるスロット絶縁物２４の固定がなされる。
【００３１】
そして、その後には、図３に示した滴下含浸処理法にてコイル２５にワニス２８を含浸させ、更にその後、固定子２１の全体を加熱することによって、浸透したワニス２８を硬化させる。
【００３２】
この第３実施例方法によっても、スロット絶縁物２４がカレンダー処理をしたアラミッド紙製などでワニス２８を透過させることがない事情下にあっても、鉄心２２のスロット２３の内壁２３ａにおけるスロット絶縁物２４の固定がワニス４１により確実にできるもので、第１実施例方法によるものと同様の作用効果を得ることができる。
【００３３】
なお、この場合、スロット絶縁物２４の外面にあらかじめ塗布したワニス４１の加熱は、コイル２５に含浸させたワニス２８を加熱するのと同時に行うようにしても良い。
【００３４】
［第４実施例］
図６に示す第４実施例においては、スロット絶縁物５１を非カレンダー処理のアラミッド紙、例えばノーメックス４１１（Ｄｕｐｏｎｔ社商品名）など、ワニスの浸透しやすい材料で作製し、このスロット絶縁物５１を前述のスロット絶縁物２４に代わり鉄心２２のスロット２３の内部（内壁２３ａの内側）に配置した上で、コイル２５の辺部２５ａ、層間絶縁物２６、及びくさび２７の配置をする（図示省略）。
【００３５】
この後、図３に示した滴下含浸処理法にてコイル２５にワニス２８を含浸させる。すると、コイル２５に浸透したワニス２８が更に上記スロット絶縁物５１中を浸透して鉄心２２のスロット２３の内壁２３ａとスロット絶縁物５１との間に至る。しかして、その後、固定子２１の全体を加熱することによって、浸透したワニス２８を硬化させる。これにより、コイル２５の固めと合わせて、スロット２３の内壁２３ａとスロット絶縁物５１との間の結合固定がなされるものであり、かくして、スロット２３の内壁２３ａにおけるスロット絶縁物５１の固定がなされる。
【００３６】
この第４実施例方法によっても、鉄心２２のスロット２３の内壁２３ａにおけるスロット絶縁物５１の固定がワニス２８により確実にできるもので、第１実施例方法によるものと同様の作用効果を得ることができる。
【００３７】
［第５実施例］
第５実施例は、図示しないが、ワニスに低粘度、例えば０．０５〔Ｐａ・ｓ〕以下の粘度のものを用い、スロットの内部にスロット絶縁物を配置した鉄心を、その低粘度のワニスに浸漬する。これにより、鉄心のスロット内壁とスロット絶縁物との間にワニスが浸透する。従って、その後に、そのワニスが浸透した鉄心を加熱することにより、浸透したワニスを硬化させる。これにより、スロットの内壁とスロット絶縁物との間の結合固定がなされるものであり、かくして、スロットの内壁におけるスロット絶縁物の固定がなされる。
【００３８】
この後、スロットの内部にコイルの辺部、層間絶縁物、及びくさびを配置し、更にその後に、図３に示した滴下含浸処理法にてコイルにワニスを含浸させ、そして、固定子の全体を加熱することによって、浸透したワニスを硬化させる。
【００３９】
この第５実施例方法によっても、スロット絶縁物がカレンダー処理をしたアラミッド紙製などでワニスを透過させることがない事情下にあっても、鉄心のスロットの内壁におけるスロット絶縁物の固定がワニスにより確実にできるもので、第１実施例方法によるものと同様の作用効果を得ることができる。
【００４０】
なお、この場合、鉄心のスロットの内壁とスロット絶縁物との間に浸透したワニスの加熱は、コイルに含浸させたワニスを加熱するのと同時に行うようにしても良い。
【００４１】
［第６実施例］
図７及び図８に示す第６実施例においては、まず、鉄心２２の軸方向の中間部に径方向に例えば約５〔ｍｍ〕の幅で開通するダクト６１を形成している。このダクト６１の形成は、特には図８に示すように、鉄心２２の軸方向の中間部の鉄板積層間に複数個のスペーサ６２を放射状に配置することにより行うものであり、そのスペーサ６２の各幅はスロット２３の各間隔に合ったものとし、その配置も、スロット２３よりも外周側で、スロット２３の各間に合わせる。
【００４２】
次いで、鉄心２２のスロット２３の内部にスロット絶縁物２４を配置し、更に、コイル２５の辺部２５ａ、層間絶縁物２６、及びくさび２７を配置する。すると、外方からは上述のダクト６１を通じてスロット絶縁物２４の背部が見える状態となる。
【００４３】
そこで、その後、図７に示したワニス滴下用パイプ２９にて、ダクト６１内にワニス２８を滴下させる。すると、そのワニス２８が鉄心２２のスロット２３の内壁２３ａとスロット絶縁物２４との間に浸透する。又、このときにも、ワニス２８の浸透が全スロット２３の内壁２３ａとスロット絶縁物２４との間に順次行われるように、鉄心２２の矢印Ａで示す回転、特には鉄心２２におけるスロット２３の配設ピッチと停止の周期が合った間欠回転を伴う。
【００４４】
この後、図３に示した滴下含浸処理法にてコイル２５にワニス２８を含浸させ、そして、固定子１１の全体を加熱することによって、鉄心２２のスロット２３の内壁２３ａとスロット絶縁物２４との間、並びにコイル２５に浸透したワニス２８を硬化させる。これにより、コイル２５の固めと合わせて、スロット２３の内壁２３ａとスロット絶縁物２４との間の結合固定がなされるものであり、かくして、スロット２３の内壁２３ａにおけるスロット絶縁物２４の固定がなされる。
【００４５】
この第６実施例方法によっても、スロット絶縁物２４がカレンダー処理をしたアラミッド紙製などでワニス２８を透過させることがない事情下にあっても、鉄心２２のスロット２３の内壁２３ａにおけるスロット絶縁物２４の固定がワニス２８により確実にできるもので、第１実施例方法によるものと同様の作用効果を得ることができる。
【００４６】
なお、この場合、鉄心２２のスロット２３の内壁２３ａとスロット絶縁物２４との間に浸透したワニス２８の加熱は、コイル２５に含浸させたワニス２８を加熱するのとは別に行うようにしても良い。
【００４７】
又、全体を通じて、電動機の固定子に適用して述べたが、回転子であっても良い。更に、電動機でなく発電機であっても良く、更に車載用に限られるものでもない。
そのほか、本発明は上記し且つ図面に示した実施例にのみ限定されるものではなく、要旨を逸脱しない範囲内で適宜変更して実施し得る。
【００４８】
【発明の効果】
以上説明したように、本発明の回転電機のスロット絶縁物固定方法によれば、鉄心のスロット内壁におけるスロット絶縁物の固定が確実にできて、コイルと鉄心との間の絶縁を良好に保ち得ると共に、コイルの熱放散率を高く得ることができるという著効を奏する。
【図面の簡単な説明】
【図１】本発明の第１実施例を示すワニス浸透工程の概念図
【図２】鉄心の一つのスロット部分の縦断面図
【図３】異なるワニス浸透工程の概念図
【図４】本発明の第２実施例を示すスロット絶縁物単体の斜視図
【図５】本発明の第３実施例を示す鉄心の一つのスロット部分の斜視図
【図６】本発明の第４実施例を示す図５相当図
【図７】本発明の第６実施例を示す図１相当図
【図８】鉄心の一部のスロット部分の縦断面図
【図９】従来例を示す図２相当図
【図１０】図３相当図
【符号の説明】
２２は鉄心、２３はスロット、２３ａはスロットの内壁、２４はスロット絶縁物、２５はコイル、２５ａはコイルの辺部、２８はワニス、３１は孔、４１はワニス、５１はスロット絶縁物、６１はダクトを示す。
【図１】
2004236464.tif 000003
【図２】
2004236464.tif 000004
【図３】
2004236464.tif 000005
【図４】
2004236464.tif 000006
【図５】
2004236464.tif 000007
【図６】
2004236464.tif 000008
【図７】
2004236464.tif 000009
【図８】
2004236464.tif 000010
【図９】
2004236464.tif 000011
【図１０】
2004236464.tif 000012